(57)【要約】      （修正有）【課題】４００℃以上の温度で原子層蒸着法により蒸着が可能な前駆体を用いて高密度を有する非晶質の高誘電絶縁膜形成を通じてキャパシタンス等価厚及び漏洩電流特性を向上させることができる半導体素子の製造方法を提供する。【解決手段】半導体基板１００上にＺｒ［Ｃ５Ｈ４（ＣＨ３）］２（ＣＨ３）２、Ｚｒ［Ｃ５Ｈ４（ＣＨ３）］２（ＯＣＨ３）ＣＨ３及びＺｒ［Ｃ５Ｈ４（ＣＨ２ＣＨ３）］［Ｎ（ＣＨ３）（ＣＨ２ＣＨ３）］３の何れか一つの前駆体を用いて４００℃〜５００℃の温度で形成されたジルコニウム酸化膜（ＺｒＯ２）１４０を含む高誘電絶縁膜を形成することを特徴とする。【選択図】図１
2013012746.tif 000002
【特許請求の範囲】
【請求項１】
半導体基板上にＺｒ［Ｃ５Ｈ４（ＣＨ３）］２（ＣＨ３）２、Ｚｒ［Ｃ５Ｈ４（ＣＨ３）］２（ＯＣＨ３）ＣＨ３及びＺｒ［Ｃ５Ｈ４（ＣＨ２ＣＨ３）］［Ｎ（ＣＨ３）（ＣＨ２ＣＨ３）］３の何れか一つの前駆体を用いて４００℃〜５００℃の温度で形成されたジルコニウム酸化膜（ＺｒＯ２）を含む高誘電絶縁膜を形成することを特徴とする半導体素子の製造方法。
【請求項２】
半導体基板上にＺｒ［Ｃ５Ｈ４（ＣＨ３）］２（ＣＨ３）２、Ｚｒ［Ｃ５Ｈ４（ＣＨ３）］２（ＯＣＨ３）ＣＨ３及びＺｒ［Ｃ５Ｈ４（ＣＨ２ＣＨ３）］［Ｎ（ＣＨ３）（ＣＨ２ＣＨ３）］３の何れか一つの前駆体を用いて４００℃〜５００℃の温度で形成されたジルコニウム酸化膜（ＺｒＯ２）とアルミニウム酸化膜（Ａｌ２Ｏ３）を交互に積層して高誘電絶縁膜を形成することを特徴とする半導体素子の製造方法。
【請求項３】
半導体基板上にＺｒ［Ｃ５Ｈ４（ＣＨ３）］２（ＣＨ３）２、Ｚｒ［Ｃ５Ｈ４（ＣＨ３）］２（ＯＣＨ３）ＣＨ３及びＺｒ［Ｃ５Ｈ４（ＣＨ２ＣＨ３）］［Ｎ（ＣＨ３）（ＣＨ２ＣＨ３）］３の何れか一つの前駆体を用いて４００℃〜５００℃の温度で形成されたジルコニウム酸化膜（ＺｒＯ２）とアルミニウム酸化膜（Ａｌ２Ｏ３）を交互に積層してナノ−ミックスされたジルコニウム−アルミニウム酸化膜（ＺｒＡｌＯ）を含む高誘電絶縁膜を形成することを特徴とする半導体素子の製造方法。
【発明の詳細な説明】
【技術分野】
【０００１】
本発明は、半導体素子の製造方法に関するものであり、特に、キャパシタンス等価厚（Capacitance Equivalent Thickness；ＣＥＴ）及び漏洩電流（leakage current）特性を向上させることができる半導体素子の製造方法に関するものである。
【背景技術】
【０００２】
一般に、非揮発性メモリ素子は、電源供給が遮断されても格納されたデータを維持する。このような非揮発性メモリ素子のうち、フラッシュメモリ素子の単位セルは、半導体基板の活性領域上にトンネル絶縁膜、フローティングゲート（浮遊ゲート）、誘電体膜及びコントロールゲート（制御ゲート）が順次積層されて形成され、外部からコントロールゲート電極に印加される電圧がフローティングゲートにカップリングされながらデータを格納することができる。従って、短時間内に、そして低いプログラム電圧でデータを格納するためには、コントロールゲート電極に印加された電圧対比フローティングゲートに誘起される電圧の比、即ち、カップリング比が大きくなければならない。ここで、カップリング比は、トンネル絶縁膜と誘電体膜の静電容量の和に対する誘電体膜の静電容量の比で示され得る。
【０００３】
従来のフラッシュメモリ素子は、フローティングゲートとコントロールゲートを離隔させるための誘電体膜としてＳｉＯ２／Ｓｉ３Ｎ４／ＳｉＯ２（Oxide-Nitride-Oxide；ＯＮＯ）の構造を主に用いたが、最近は、素子の高集集積化により誘電体膜の膜厚が減少するにつれてトンネリングによる漏洩電流（leakage）が増加し、これにより素子の信頼性が低下する問題が発生している。
【０００４】
上述した問題を解決するために、最近、誘電体膜に代替することができる新たな物質としてＳｉＯ２またはＳｉ３Ｎ４に比べて相対的に誘電率が高い金属酸化物である高誘電膜（high-k）の開発が活発に進行している。即ち、誘電率が高ければ、同一のキャパシタンスを出すのに必要な物理的な厚さを増やすことができるため、均一の等価酸化膜厚（Equivalent Oxide Thickness；ＥＯＴ）でＳｉＯ２よりも漏洩電流特性を向上させることができる。
【０００５】
しかし、高誘電物質（high-k）への全面的な交替は、カップリング比を合せるのに困難があるため、既存のＯＮＯ構造から窒化膜のみを高誘電物質に交替する研究が活発に進行中であり、近来はアミド前駆体のうち、テトラキスエチルメチルアミノハフニウム（Tetrakis（ethylmethylamino）hafnium；Ｈｆ［Ｎ（ＣＨ３）Ｃ２Ｈ５］４，Ｈｆ（ＮＥｔＭｅ）４；以下「ＴＥＭＡＨ」と称する）を前駆体として形成されたハフニウム酸化膜（ＨｆＯ２）及びテトラキスエチルメチルアミノジルコニウム（Tetrakis（ethylmethylamino）zirconium；Ｚｒ［Ｎ（ＣＨ３）Ｃ２Ｈ５］４，Ｚｒ（ＮＥｔＭｅ）４；以下「ＴＥＭＡＺ」と称する）を前駆体として形成されたジルコニウム酸化膜（ＺｒＯ２）などの高誘電物質（high-k）を含むＯＫＯ（ここで、「Ｋ」は「high-k」を意味する）構造の誘電体膜を形成している。この時、誘電定数が比較的大きいＨｆＯ２（ε＝２５）またはＺｒＯ２（ε＝２５）はキャパシタンスの確保は優れるが、降伏電界強度が低く反復的な電気的衝撃に脆弱であるため、キャパシタの耐久性が落ちる問題があり、漏洩電流特性に優れるＡｌ２Ｏ３を用いたＨｆＯ２／Ａｌ２Ｏ３またはＺｒＯ２／Ａｌ２Ｏ３の積層構造が提案された。この場合、高誘電物質（high-k）は薄膜厚及び組成の調節が容易であり、ステップカバレッジ（stepcoverage）特性に優れた原子層蒸着（Atomic Layer Deposition；ＡＬＤ）法を用い、主に、非晶質状態のラミネート形態で蒸着するが、ＴＥＭＡＨ及びＴＥＭＡＺのような既存のＨｆまたはＺｒの前駆体は、分解温度及び高温での蒸気圧が低いため、３００℃付近の低温で蒸着している。
【０００６】
しかし、低温で原子層蒸着法を用い、ラミネート方式で高誘電物質の蒸着を進行すれば、結局、後続の工程で高温のアニーリング過程を通じて混合物（mixtureまたはcomposite）の形態となり、非晶質ラミネートが結晶質に変化しながら結晶粒界通路（grain boundary path）による漏洩電流の劣化が発生し、高電界での漏洩電流特性が満たされていないため、これに対する対策が急がれている。
【発明の概要】
【発明が解決しようとする課題】
【０００７】
本発明の目的は、４００℃以上の温度で原子層蒸着法により蒸着が可能な前駆体を用いて高密度を有する非晶質の高誘電絶縁膜形成を通じてキャパシタンス等価厚及び漏洩電流特性を向上させることができる半導体素子の製造方法を提供することにある。
【課題を解決するための手段】
【０００８】
前記目的を達成するための本発明に係る半導体素子の製造方法の代表的な構成は、半導体基板上にＺｒ［Ｃ５Ｈ４（ＣＨ３）］２（ＣＨ３）２、Ｚｒ［Ｃ５Ｈ４（ＣＨ３）］２（ＯＣＨ３）ＣＨ３及びＺｒ［Ｃ５Ｈ４（ＣＨ２ＣＨ３）］［Ｎ（ＣＨ３）（ＣＨ２ＣＨ３）］３の何れか一つの前駆体を用いて４００℃〜５００℃の温度で形成されたジルコニウム酸化膜（ＺｒＯ２）を含む高誘電絶縁膜を形成することを特徴とする。
【発明の効果】
【０００９】
上記構成によれば、４００℃以上の温度で原子層蒸着法により蒸着が可能な前駆体を用いて高密度を有する非晶質の高誘電絶縁膜形成を通じてキャパシタンス等価厚及び漏洩電流特性を向上させることが出来る。
【図面の簡単な説明】
【００１０】
【図１】（ａ）は本発明に係る半導体素子の製造方法の実施形態としてフラッシュメモリ素子の製造方法を説明するための素子断面を示す工程図、（ｂ）は同実施形態の工程図、（ｃ）は同実施形態の工程図である。
【図２】本実施形態において適用される前駆体（precursor）の分解温度及び分解温度による前駆体の残留量を示したグラフである。
【図３】本実施形態において適用される前駆体の温度による蒸気圧を示したグラフである。
【図４】本発明による第１実施形態として単一層の高誘電絶縁膜に適用される原子層蒸着法を説明するために示した図である。
【図５】本発明による第２実施形態としてラミネート形態の高誘電絶縁膜に適用される原子層蒸着法を説明するために示した図である。
【図６】本発明による第３実施形態としてナノ−ミックス形態の高誘電絶縁膜に適用される原子層蒸着法を説明するために示した図である。
【図７】本発明による高誘電絶縁膜のキャパシタンス等価厚及び漏洩電流特性を示したグラフである。
【発明を実施するための形態】
【００１１】
以下、添付した図面を参照し、本発明に係る半導体素子の製造方法の好適な実施形態として、フラッシュメモリ素子の製造方法について図面を参照して詳細に説明する。
【００１２】
図１は、本実施形態によるフラッシュメモリ素子の製造方法を説明するための工程断面図である。
【００１３】
図１（ａ）に示すように、第１の絶縁膜110、第１の導電膜120及び第２の絶縁膜130を含む下部膜が形成された半導体基板100が提供される。ここで、第１の絶縁膜110は、ＮＡＮＤフラッシュ素子のトンネル絶縁膜、キャパシタ製造工程では下部の層間絶縁膜として用いるためにシリコン酸化膜（ＳｉＯ２）で形成することができ、この場合、酸化（oxidation）工程または化学気相蒸着（Chemical Vapor Deposition；ＣＶＤ）方法（例えば、低圧化学気相蒸着（Low Pressure ＣＶＤ）方法）により形成することができる。
【００１４】
第１の導電膜120は、ＮＡＮＤフラッシュ素子のフローティングゲートとして用いられるか、またはキャパシタの下部電極として用いるために形成され、ドープトポリシリコン膜（doped polysilicon layer）、金属膜またはこれらの積層膜として形成されることができる。望ましくは、第１の導電膜120はドープトポリシリコン膜で形成される。第１の導電膜120は、ＣＶＤ方法で形成されることができ、望ましくは、ＬＰＣＶＤ方法を用いて５００Å〜２０００Åの厚さで形成される。この時、第１の導電膜120は、素子分離膜（図示せず）と並んだ方向にパターニングされて形成される。
【００１５】
また、第２の絶縁膜130は、ＮＡＮＤフラッシュ素子のフローティングゲートとコントロールゲートとの間の誘電体膜の下部酸化膜、キャパシタ製造工程では、キャパシタの下部電極とキャパシタの上部電極との間の層間絶縁膜として用いるために形成され、望ましくは、ＨＴＯ（High Temperature Oxide）酸化膜で形成することができ、この場合、ＣＶＤ方法（例えば、ＬＰＣＶＤ方法）を用いて１０Å〜５０Åの厚さで形成されることができる。
【００１６】
図１（ｂ）を参照すれば、第２の絶縁膜130上に高誘電絶縁膜（high-k）140を形成する。高誘電絶縁膜140は、下記の一般式からなる化１式〜化６式で示された物質のいずれか一つの前駆体（precursor）を用いて４００℃〜５００℃、望ましくは４５０℃〜５００℃の原子層蒸着（Atomic Layer Deposition；ＡＬＤ）法により形成するが、原子層蒸着法の単位サイクルを適切に変形して下記の三つの形態の膜で形成することができる。一方、下記一般式からなる化１式〜化６式で示されたＨｆまたはＺｒの新たな前駆体の蒸着温度については後述する。
【００１７】
第一に、高誘電絶縁膜140は、非晶質ハフニウム酸化膜（ＨｆＯ２）または非晶質ジルコニウム酸化膜（ＺｒＯ２）で形成する。この時、高誘電絶縁膜140をＨｆＯ２で形成する場合、ＨｆＯ２は下記一般式からなる化１式で示されたＨｆ［Ｃ５Ｈ４（ＣＨ３）］２（ＣＨ３）２、下記一般式からなる化２式で示されたＨｆ［Ｃ５Ｈ４（ＣＨ３）］２（ＯＣＨ３）ＣＨ３及び下記一般式からなる化３式で示されたＨｆ［Ｃ５Ｈ４（ＣＨ２ＣＨ３）］［Ｎ（ＣＨ３）（ＣＨ２ＣＨ３）］３のいずれか一つの前駆体（precursor）を用いて４００℃〜５００℃の原子層蒸着（ＡＬＤ）法を通じて非晶質状態で形成する。望ましくは、高誘電絶縁膜140をＨｆＯ２で形成する場合、下記一般式からなる化１式〜化３式で示された物質のいずれか一つの前駆体を用いて４５０℃〜５００℃の原子層蒸着（ＡＬＤ）法を通じて非晶質状態で形成する。この時、ＨｆＯ２は４０Å〜５００Åの厚さで形成する。
【００１８】
【化１】
2013012746.tif 000003
【００１９】
【化２】
2013012746.tif 000004
【００２０】
【化３】
2013012746.tif 000005
【００２１】
次に、高誘電絶縁膜140をＺｒＯ２で形成する場合、ＺｒＯ２は下記一般式からなる化４式で示されたＺｒ［Ｃ５Ｈ４（ＣＨ３）］２（ＣＨ３）２、下記一般式からなる化５式で示されたＺｒ［Ｃ５Ｈ４（ＣＨ３）］２（ＯＣＨ３）ＣＨ３及び下記一般式からなる化６式で示されたＺｒ［Ｃ５Ｈ４（ＣＨ２ＣＨ３）］［Ｎ（ＣＨ３）（ＣＨ２ＣＨ３）］３のいずれか一つの前駆体（precursor）を用いて４００℃〜５００℃の原子層蒸着法を通じて非晶質状態で形成する。望ましくは、高誘電絶縁膜140をＺｒＯ２で形成する場合、下記一般式からなる化４式〜化６式で示された物質のいずれか一つの前駆体を用いて４５０℃〜５００℃の原子層蒸着（ＡＬＤ）法を通じて非晶質状態で形成する。この時、ＺｒＯ２は４０Å〜５００Åの厚さで形成する。
【００２２】
【化４】
2013012746.tif 000006
【００２３】
【化５】
2013012746.tif 000007
【００２４】
【化６】
2013012746.tif 000008
【００２５】
図２は本発明に適用される前駆体（precursor）の分解温度及び分解温度による前駆体の残留量を示したグラフであり、図３は本発明に適用される前駆体の温度による蒸気圧を示したグラフである。
【００２６】
図２を参照すれば、線（c）；Ｈｆ［Ｃ５Ｈ４（ＣＨ３）］２（ＣＨ３）２、線（d）；Ｈｆ［Ｃ５Ｈ４（ＣＨ３）］２（ＯＣＨ３）ＣＨ３のように上記一般式からなる化１式及び化２式で示されたハフニウム（Ｈｆ）の前駆体は、線（a）；Ｈｆ［Ｎ（ＣＨ３）Ｃ２Ｈ５］４、線（b）；Ｈｆ［Ｎ（ＣＨ３）２］４である既存のアミド前駆体（Amide precursor）に比べて分解温度が１００℃程度高く、分解温度による前駆体の残留量も相対的に低い特性を有する。従って、本発明による上記一般式からなる化１式及び化２式で示されたＨｆの前駆体は４００℃以上の温度で蒸着が可能である。
【００２７】
ここで、線（a）はTetrakis（ethylmethylamino）hafnium，Ｈｆ［Ｎ（ＣＨ３）Ｃ２Ｈ５］４，Ｈｆ（ＮＥｔＭｅ）４（以下「ＴＥＭＡＨ」と称する）、線（b）はTetrakis（dimethylamino）hafnium，Ｈｆ［Ｎ（ＣＨ３）２］４，Ｈｆ（ＮＭｅ２）４（以下「ＴＤＭＡＨ」と称する）、線（c）はＨｆ［Ｃ５Ｈ４（ＣＨ３）］２（ＣＨ３）２、線（d）はＨｆ［Ｃ５Ｈ４（ＣＨ３）］２（ＯＣＨ３）ＣＨ３であり、ハフニウム（Ｈｆ）の前駆体を示す。
【００２８】
一方、図示してはいないが、上記一般式からなる化３式〜化６式で示されたハフニウム（Ｈｆ）またはジルコニウム（Ｚｒ）の前駆体も上述した図２中の線（c）、線（d）に示したＨｆ［Ｃ５Ｈ４（ＣＨ３）］２（ＣＨ３）２及びＨｆ［Ｃ５Ｈ４（ＣＨ３）］２（ＯＣＨ３）ＣＨ３のハフニウム（Ｈｆ）前駆体と同様にＴＥＭＡＨ及びＴＤＭＡＨのような既存のアミド前駆体に比べて分解温度が１００℃程度高く、分解温度による前駆体の残留量も相対的に低い特性を有する。従って、本発明による上記一般式からなる化３式〜化６式で示されたＨｆまたはＺｒの前駆体４００℃以上の温度で蒸着が可能である。
【００２９】
つぎに、図３に示すように、線（g）；Ｈｆ［Ｃ５Ｈ４（ＣＨ３）］２（ＣＨ３）２、線（h）；Ｈｆ［Ｃ５Ｈ４（ＣＨ３）］２（ＯＣＨ３）ＣＨ３のように上記一般式からなる化１式及び化２式で示されたハフニウム（Ｈｆ）の前駆体は、線（e）；Ｈｆ［Ｎ（ＣＨ３）Ｃ２Ｈ５］４、線（f）；Ｈｆ［Ｎ（ＣＨ３）２］４である既存のアミド前駆体（Amide precursor）に比べて高温での蒸気圧が相対的に高い特性を有する。これにより、本発明に適用される上記一般式からなる化１式及び化２式で示されたＨｆの前駆体は、揮発性が強く、高温で蒸着しにくいため、４００℃以上の温度で蒸着が可能である。
【００３０】
一方、図示していないが、上記一般式からなる化３式〜化６式で示されたハフニウム（Ｈｆ）またはジルコニウム（Ｚｒ）の前駆体も上述した図３中の線（g）、線（h）に示したＨｆ［Ｃ５Ｈ４（ＣＨ３）］２（ＣＨ３）２及びＨｆ［Ｃ５Ｈ４（ＣＨ３）］２（ＯＣＨ３）ＣＨ３のハフニウム（Ｈｆ）前駆体と同様にＴＥＭＡＨ及びＴＤＭＡＨのような既存のアミド前駆体に比べて高温での蒸気圧が相対的に高い特性を有する。従って、本発明による上記一般式からなる化３式〜化６式で示されたＨｆまたはＺｒの前駆体も揮発性が強く、高温で蒸着しにくいため、４００℃以上の温度で蒸着が可能である。
【００３１】
上述したように、上記一般式からなる化１式〜化６式で示されたＨｆまたはＺｒの前駆体は、ＴＥＭＡＨ及びＴＤＭＡＨのような既存のアミド前駆体に比べて相対的に分解温度が１００℃以上高いだけでなく高温での蒸気圧が高いため、これを用いてＨｆＯ２またはＺｒＯ２を形成する場合、既存のアミド前駆体を用いるより４００℃以上の高温で蒸着が可能になる。この時、形成される非晶質高誘電絶縁膜の密度を高めるために、ＨｆＯ２またはＺｒＯ２は分解温度及び高温での蒸気圧が高い特性を有する上記一般式からなる化１式〜化６式で示された物質のいずれか一つの前駆体を用いて４５０℃〜５００℃の高温で蒸着することがより望ましい。
【００３２】
一般に、原子層蒸着（ＡＬＤ）法は、金属前駆体ソースと反応ガスを同時に注入せずに、それぞれ注入し、その間にパージ（Purge）工程を挿入することにより、吸着と脱着反応を用いる。
【００３３】
図４は、単一層の高誘電絶縁膜に適用される原子層蒸着（ＡＬＤ）法を説明するために示した図面であり、これを参照し、本発明による第一の形態の高誘電絶縁膜形成のための原子層蒸着（ＡＬＤ）法を簡略に説明する。
【００３４】
図４を参照すれば、単一層の高誘電絶縁膜に適用される原子層蒸着（ＡＬＤ）法は、大きく、（a）金属前駆体ソース注入段階、（b）パージ段階及び（c）反応ガス注入段階に分類され、具体的には、上記一般式からなる化１式〜化６式で示された物質のいずれか一つを金属前駆体ソースとして（1）注入した後に（2）パージし、（3）３００℃〜６００℃のウエハ温度で反応ガスとしてＨ２Ｏ、Ｏ３ガスまたはＯ２プラズマを注入した後に（4）パージする。ここで、金属前駆体ソースの注入、パージ、反応ガスの注入及びパージからなる（1）〜（4）の過程を単位サイクルＡと定義し、所定の膜を形成するために単位サイクルＡを反復して実施する。この時、単位サイクルＡの回数（蒸着回数）を調節し、全体高誘電絶縁膜の厚さが４０Å〜５００Åになるように形成する。ここで、パージガスとしては窒素（Ｎ２）及びアルゴン（Ａｒ）を用いてＣＶＤ反応を防いで膜質に優れた高密度の非晶質のＨｆＯ２及びＺｒＯ２を形成する。
【００３５】
このように、ＨｆＯ２またはＺｒＯ２の単一層からなる高誘電絶縁膜140は、分解温度及び高温での蒸気圧が高い特性を有する上記一般式からなる化１式〜化６式で示された物質のいずれか一つの前駆体を用いて４００℃〜５００℃の温度、望ましくは、４５０℃〜５００℃の温度で原子層蒸着法を用いて形成するため、高密度を有する非晶質状態で形成される。
【００３６】
このように、４００℃〜５００℃の高温、望ましくは、４５０℃〜５００℃の高温でＨｆＯ２またはＺｒＯ２の高誘電絶縁膜140を蒸着する場合、高密度の非晶質薄膜で蒸着されるだけでなく、後続の工程で７００℃〜１０００℃の高温でアニーリング工程が実施されても、既存の３００℃付近で高誘電絶縁膜を蒸着した場合に比べて高誘電絶縁膜140の結晶化があまり進行されないことにより、結晶粒界通路（grain boundary path）を減少させてＣＥＴ及び漏洩電流特性を向上させることができる。
【００３７】
第二に、高誘電絶縁膜140は、非晶質のＨｆＯ２／Ａｌ２Ｏ３または非晶質のＺｒＯ２／Ａｌ２Ｏ３を交互に積層し、レイヤバイレイヤ（layer by layer）の概念で積層されたラミネートの形態で形成する。
【００３８】
この時、高誘電絶縁膜140内でそれぞれのＨｆＯ２、ＺｒＯ２及びＡｌ２Ｏ３は、１０Å〜３０Åの厚さで形成するが、ＨｆＯ２／Ａｌ２Ｏ３またはＺｒＯ２／Ａｌ２Ｏ３の積層構造を１層と定義する時、ＨｆＯ２／Ａｌ２Ｏ３またはＺｒＯ２／Ａｌ２Ｏ３の積層構造は、少なくとも２層以上で形成し、多層のラミネートが形成されるようにするが、全体の高誘電絶縁膜140の厚さは４０Å〜５００Åで形成する。
【００３９】
具体的には、ＨｆＯ２とＡｌ２Ｏ３を交互に積層して多層ラミネート形態の高誘電絶縁膜140を形成する場合、ＨｆＯ２は分解温度及び高温での蒸気圧が高い特性を有する上記一般式からなる化１式で示されたＨｆ［Ｃ５Ｈ４（ＣＨ３）］２（ＣＨ３）２、上記一般式からなる化２式で示されたＨｆ［Ｃ５Ｈ４（ＣＨ３）］２（ＯＣＨ３）ＣＨ３及び上記一般式からなる化３式で示されたＨｆ［Ｃ５Ｈ４（ＣＨ２ＣＨ３）］［Ｎ（ＣＨ３）（ＣＨ２ＣＨ３）］３のいずれか一つの前駆体を用いて４００℃〜５００℃の温度、望ましくは、４５０℃〜５００℃の温度で原子層蒸着法を通じて１０Å〜３０Åの厚さで形成し、Ａｌ２Ｏ３はトリメチルアルミニウム（TriMethylAluminum，Ａｌ（ＣＨ３）３；以下「ＴＭＡ」と称する）前駆体を用いて４００℃〜５００℃の温度、望ましくは、４５０℃〜５００℃の温度で原子層蒸着法を通じて１０Å〜３０Åの厚さで形成する。これにより、高誘電絶縁膜140は４００℃〜５００℃の高温で蒸着されることにより、高密度を有する非晶質ＨｆＯ２／Ａｌ２Ｏ３の積層構造のラミネート形態を有する。
【００４０】
次に、ＺｒＯ２とＡｌ２Ｏ３を交互に積層して多層ラミネート形態の高誘電絶縁膜140を形成する場合、ＺｒＯ２は分解温度及び高温での蒸気圧が高い特性を有する上記一般式からなる化３式で示されたＺｒ［Ｃ５Ｈ４（ＣＨ３）］２（ＣＨ３）２、上記一般式からなる化４式で示されたＺｒ［Ｃ５Ｈ４（ＣＨ３）］２（ＯＣＨ３）ＣＨ３及び上記一般式からなる化６式で示されたＺｒ［Ｃ５Ｈ４（ＣＨ２ＣＨ３）］［Ｎ（ＣＨ３）（ＣＨ２ＣＨ３）］３のいずれか一つの前駆体を用いて４００℃〜５００℃の温度で原子層蒸着法を通じて１０Å〜３０Åの厚さで形成し、Ａｌ２Ｏ３はＴＭＡ前駆体を用いて４００℃〜５００℃の温度で原子層蒸着法により１０Å〜３０Åの厚さで形成する。これにより、高誘電絶縁膜140は、４００℃〜５００℃の高温で蒸着されることにより、高密度を有する非晶質ＺｒＯ２／Ａｌ２Ｏ３の積層構造のラミネート形態を有する。
【００４１】
分解温度及び高温での蒸気圧が高い特性を有する上記一般式からなる化１式〜化６式で示された物質のいずれか一つの前駆体を用いて４００℃〜５００℃、望ましくは、４５０℃〜５００℃で原子層蒸着法を通じてＨｆＯ２またはＺｒＯ２を形成する場合、揮発性が高いＴＭＡを前駆体として用いるＡｌ２Ｏ３も４００℃以上での高温蒸着が可能になることにより、ＨｆＯ２またはＺｒＯ２とＡｌ２Ｏ３とのラミネート形態の高誘電絶縁膜形成を通じて薄膜の電気的特性を向上させることができる。
【００４２】
一方、高誘電絶縁膜140は、ＨｆＯ２／Ａｌ２Ｏ３またはＺｒＯ２／Ａｌ２Ｏ３の積層順序の前後が変わってＡｌ２Ｏ３／ＨｆＯ２またはＡｌ２Ｏ３／ＺｒＯ２の積層構造が交互に積層された多層のラミネート形態で形成されることもできる。
【００４３】
図５は、ラミネート形態の高誘電絶縁膜に適用される原子層蒸着（ＡＬＤ）法を説明するために示した図面であり、これを参照し、本発明による第二の形態の高誘電絶縁膜形成のための原子層蒸着法を簡略に説明する。
【００４４】
図５を参照すれば、ラミネート形態の高誘電絶縁膜に適用される原子層蒸着（ＡＬＤ）法は、大きく、（a）第１の金属前駆体ソース注入段階、（b）パージ段階及び（c）反応ガス注入段階及び（d）第２の金属前駆体ソース注入段階に分類され、具体的には、上記一般式からなる化１式〜化６式で示された物質のいずれか一つを（1）第１の金属前駆体ソースに注入した後に（2）パージし、（3）３００℃〜６００℃のウエハ温度で反応ガスとしてＨ２Ｏ、Ｏ３ガスまたはＯ２プラズマを注入した後に（4）パージし、（5）ＴＭＡを第２の金属前駆体ソースとして注入した後に（6）パージし、（7）３００℃〜６００℃のウエハ温度で反応ガスとしてＨ２Ｏ、Ｏ３ガスまたはＯ２プラズマを注入した後に（8）パージする。ここで、第１の金属前駆体ソース注入、パージ、反応ガス注入、パージ、第２の金属前駆体ソース注入及びパージからなる（1）〜（8）の過程を単位サイクルＢと定義し、所定の膜を形成するために単位サイクルＢを反復して実施する。この時、単位サイクルＢの回数（蒸着回数）を調節し、それぞれのＨｆＯ２、ＺｒＯ２及びＡｌ２Ｏ３は１０Å〜３０Åの厚さで形成するが、全体の高誘電絶縁膜の厚さは４０Å〜５００Åになるように形成する。ここで、パージガスとしては、窒素（Ｎ２）及びアルゴン（Ａｒ）を用いてＣＶＤ反応を防いで膜質に優れた高密度の非晶質のＨｆＯ２及びＺｒＯ２を形成する。一方、第２の金属前駆体ソース注入段階をまず実施した後、第１の金属前駆体ソース注入段階を実施することができる。この時、高誘電絶縁膜140は、ＨｆＯ２／Ａｌ２Ｏ３またはＺｒＯ２／Ａｌ２Ｏ３の積層順序の前後が変わってＡｌ２Ｏ３／ＨｆＯ２またはＡｌ２Ｏ３／ＺｒＯ２の積層構造が交互に積層された多層のラミネート形態で形成される。
【００４５】
このように、ＨｆＯ２／Ａｌ２Ｏ３またはＺｒＯ２／Ａｌ２Ｏ３が交互に積層された多層ラミネート形態からなる高誘電絶縁膜140は、分解温度及び高温での蒸気圧が高い特性を有する上記一般式からなる化１式〜化６式で示された物質のいずれか一つの前駆体を用いて４００℃〜５００℃の温度で原子層蒸着法を通じて形成された高密度の非晶質ＨｆＯ２またはＺｒＯ２を含むことにより、後続の工程で７００℃〜１０００℃の高温でアニーリング工程が実施されても、既存の３００℃付近で高誘電絶縁膜を蒸着した場合に比べて高誘電絶縁膜140の結晶化があまり進行されないことにより結晶粒界通路（grain boundary path）を減少させ、ＣＥＴを下げながら漏洩電流特性を向上させることができる。
【００４６】
第三に、高誘電絶縁膜140は、ＨｆＯ２とＡｌ２Ｏ３またはＺｒＯ２とＡｌ２Ｏ３がレイヤバイレイヤの概念で積層されて形成されたものではなく、ナノ−ミックス（nano-mixed）形態で混合された非晶質のハフニウム−アルミニウム酸化膜（ＨｆＡｌＯ）またはジルコニウム−アルミニウム酸化膜（ＺｒＡｌＯ）で形成する。
【００４７】
高誘電絶縁膜140をＨｆＡｌＯで形成する場合、分解温度及び高温での蒸気圧が高い特性を有する上記一般式からなる化１式で示されたＨｆ［Ｃ５Ｈ４（ＣＨ３）］２（ＣＨ３）２、上記一般式からなる化２式で示されたＨｆ［Ｃ５Ｈ４（ＣＨ３）］２（ＯＣＨ３）ＣＨ３及び上記一般式からなる化３式で示されたＨｆ［Ｃ５Ｈ４（ＣＨ２ＣＨ３）］［Ｎ（ＣＨ３）（ＣＨ２ＣＨ３）］３のいずれか一つの前駆体を用いて４００℃〜５００℃、望ましくは、４５０℃〜５００℃の温度で原子層蒸着法を通じて非晶質のＨｆＯ２とＴＭＡ前駆体を用いて４００℃〜５００℃の温度、望ましくは、４５０℃〜５００℃の温度で原子層蒸着法を通じて非晶質のＡｌ２Ｏ３を交互に積層するが、ＨｆＯ２とＡｌ２Ｏ３のナノ−ミックス効果を増大させるために原子層蒸着法で形成されるＨｆＯ２とＡｌ２Ｏ３をそれぞれ単位サイクル当たり１０Å未満（０．１Å〜９．９Å）の薄い厚さで形成する。ここで、ＨｆＯ２とＡｌ２Ｏ３の０．１Å〜９．９Åの厚さは、各膜が不連続的に形成される厚さであり、１０Å以上の厚さで蒸着する場合には、連続的な膜形態の独立的な構造を有し、ＨｆＯ２とＡｌ２Ｏ３がレイヤバイレイヤの形態で積層される構造となる。この時、全体の高誘電絶縁膜の厚さは４０Å〜５００Åになるように形成する。
【００４８】
特に、レイヤバイレイヤの概念ではなく、ＨｆＯ２とＡｌ２Ｏ３が混合されるナノ−ミックス構造のために、これらそれぞれの膜を形成する単位サイクルの回数（蒸着回数）を調節してＨｆとＡｌの組成比を調節する。このため、（Ｈｆソース注入／パージ／反応ガス注入／パージ）ｍのサイクルと（Ａｌソース注入／パージ／反応ガス注入／パージ）ｎのサイクルで単位サイクルの回数であるｍとｎを調節する。
【００４９】
この時、キャパシタンスを十分に確保するために、ＨｆＡｌＯは誘電率が高いＨｆ（ε＝２５）の組成比が誘電率が低いＡｌ（ε＝９）の組成比より高く形成されるようにし、望ましくは、ＨｆＡｌＯはＨｆ：Ａｌの組成比が２：１〜３０：１になるように形成する。より望ましくは、Ｈｆ：Ａｌの組成比が２４：１になるようにＨｆＡｌＯを形成する。
【００５０】
例えば、ＨｆＯ２よりＡｌ２Ｏ３をさらに多く形成すれば、ＨｆよりＡｌがさらに多くの組成比を有する高誘電絶縁膜140を形成することができ、Ａｌ２Ｏ３よりもＨｆＯ２をさらに多く形成すれば、ＡｌよりＨｆがさらに多くの組成比を有する高誘電絶縁膜140を形成することができる。これは、ＺｒＯ２とＡｌ２Ｏ３を用いて高誘電絶縁膜140を形成する場合にも同様に適用される。
【００５１】
次に、高誘電絶縁膜140をＺｒＡｌＯで形成する場合、分解温度及び高温での蒸気圧が高い特性を有する上記一般式からなる化４式で示されたＺｒ［Ｃ５Ｈ４（ＣＨ３）］２（ＣＨ３）２、上記一般式からなる化５式で示されたＺｒ［Ｃ５Ｈ４（ＣＨ３）］２（ＯＣＨ３）ＣＨ３及び上記一般式からなる化６式で示されたＺｒ［Ｃ５Ｈ４（ＣＨ２ＣＨ３）］［Ｎ（ＣＨ３）（ＣＨ２ＣＨ３）］３のいずれか一つの前駆体を用いて４００℃〜５００℃の温度、望ましくは、４５０℃〜５００℃の温度で原子層蒸着法を通じて非晶質のＺｒＯ２とＴＭＡ前駆体を用いて４００℃〜５００℃の温度、望ましくは、４５０℃〜５００℃の温度で原子層蒸着法を通じて非晶質のＡｌ２Ｏ３を交互に積層するが、ＺｒＯ２とＡｌ２Ｏ３のナノ−ミックス効果を増大させるために原子層蒸着法で形成されるＺｒＯ２とＡｌ２Ｏ３をそれぞれ単位サイクル当たり１０Å未満（０．１Å〜９．９Å）の薄い厚さで形成する。
【００５２】
特に、ＺｒＯ２とＡｌ２Ｏ３が混合されるナノ−ミックス構造のために、これらそれぞれの膜を形成する単位サイクルの回数（蒸着回数）を調節してＺｒとＡｌの組成比を調節する。このために、（Ｚｒソース注入／パージ／反応ガス注入／パージ）ｍのサイクルと（Ａｌソース注入／パージ／反応ガス注入／パージ）ｎのサイクルで単位サイクルの回数であるｍとｎを調節する。この時、キャパシタンスを十分に確保するために、ＺｒＡｌＯは誘電率が高いＺｒ（ε＝２５）の組成比が誘電率が低いＡｌ（ε＝９）の組成比より高く形成されるようにし、望ましくは、ＺｒＡｌＯはＺｒ：Ａｌの組成比が２：１〜３０：１になるように形成する。より望ましくは、Ｚｒ：Ａｌの組成比が２４：１になるようにＺｒＡｌＯを形成する。
【００５３】
分解温度及び高温での蒸気圧が高い特性を有する上記一般式からなる化１式〜化６式で示された物質のいずれか一つの前駆体を用いて４００℃〜５００℃、望ましくは、４５０℃〜５００℃で原子層蒸着法を通じてＨｆＯ２またはＺｒＯ２を形成する場合、Ａｌ２Ｏ３も４００℃以上での蒸着が可能になることにより、ＨｆＯ２またはＺｒＯ２とＡｌ２Ｏ３とのナノ−ミックス形態で混合された非晶質の高誘電絶縁膜形成を通じて薄膜の電気的特性を向上させることができる。
【００５４】
一方、ＨｆＯ２／Ａｌ２Ｏ３またはＺｒＯ２／Ａｌ２Ｏ３の積層順序の前後が変わってＡｌ２Ｏ３／ＨｆＯ２またはＡｌ２Ｏ３／ＺｒＯ２の積層構造が交互に積層された非晶質薄膜を通じてもナノ−ミックス形態で混合された非晶質ＨｆＡｌＯまたはＺｒＡｌＯを形成することができる。
【００５５】
図６は、ナノ−ミックス（nano-mixed）形態の高誘電絶縁膜に適用される原子層蒸着法を説明するために示した図面であり、これを参照し、本発明による第三の形態の高誘電絶縁膜形成のための原子層蒸着法を簡略に説明する。
【００５６】
図６を参照すれば、ナノ−ミックス形態の高誘電絶縁膜に適用される原子層蒸着法は、大きく、（a）第１の金属前駆体ソース注入段階、（b）パージ段階及び（c）反応ガス注入段階及び（d）第２の金属前駆体ソース注入段階に分類され、具体的には一般式からなる化１式〜化６式で示された物質のいずれか一つを（1）第１の金属前駆体ソースに注入した後に（2）パージし、（3）３００℃〜６００℃のウエハ温度で反応ガスとしてＨ２Ｏ、Ｏ３ガスまたはＯ２プラズマを注入した後に（4）パージする。そして、（5）ＴＭＡを第２の金属前駆体ソースに注入した後に（6）パージし、（7）３００℃〜６００℃のウエハ温度で反応ガスとしてＨ２Ｏ、Ｏ３ガスまたはＯ２プラズマを注入した後に（8）パージする。ここで、第１の金属前駆体ソース注入、パージ、反応ガス注入及びパージからなる（1）〜（4）の過程を単位サイクルＣと定義し、第２の金属前駆体ソース注入、パージ、反応ガス注入及びパージからなる（5）〜（8）の過程を単位サイクルＤと定義し、Ｈｆ：ＡｌまたはＺｒ：Ａｌの所望の組成比を得るために単位サイクルＣ，Ｄの回数を異なる回数で実施する。この時、パージガスとしては、窒素（Ｎ２）及びアルゴン（Ａｒ）を用いてＣＶＤ反応を防いで膜質に優れたＨｆＯ２、ＺｒＯ２及びＡｌ２Ｏ３を通じて膜質に優れたナノ−ミックス形態で混合された高密度の非晶質のＨｆＡｌＯとＺｒＡｌＯを形成する。
【００５７】
例えば、Ｈｆ：Ａｌの組成比が２４：１であるナノ−ミックス形態のＨｆＡｌＯを蒸着しようとする場合、単位サイクルＣ及び単位サイクルＤ当たりそれぞれのＨｆＯ２、Ａｌ２Ｏ３及びＺｒＯ２の厚さは０．１Å〜９．９Åで形成する、ＨｆＯ２は単位サイクルＣを２４回反復実施して一定厚さの薄膜を形成し、Ａｌ２Ｏ３は単位サイクルＤを１回実施して一定厚さの薄膜を形成し、ＨｆＯ２とＡｌ２Ｏ３がナノ−ミックス形態で混合された非晶質ＨｆＡｌＯが所望の組成比を有するようにする。
【００５８】
このように、ＨｆＯ２／Ａｌ２Ｏ３またはＺｒＯ２／Ａｌ２Ｏ３が交互に積層される、互いにナノ−ミックス形態で混合された非晶質ＨｆＡｌＯまたはＺｒＡｌＯからなる高誘電絶縁膜140は分解温度及び高温での蒸気圧が高い特性を有する上記一般式からなる化１式〜化６式で示された物質のいずれか一つの前駆体を用いて４００℃〜５００℃の温度、望ましくは、４５０℃〜５００℃の温度で原子層蒸着法を通じて形成された高密度の非晶質ＨｆＯ２またはＺｒＯ２を含むことにより、後続の工程で７００℃〜１０００℃の高温でアニーリング工程が実施されても、既存の３００℃付近で高誘電絶縁膜140を蒸着した場合に比べて高誘電絶縁膜140の結晶化があまり進行されないことにより結晶粒界通路（grain boundary path）を減少させてＣＥＴ及び漏洩電流特性を向上させることができる。
【００５９】
一方、ＨｆＯ２／Ａｌ２Ｏ３またはＺｒＯ２／Ａｌ２Ｏ３の積層順序を変えてＡｌ２Ｏ３／ＨｆＯ２またはＡｌ２Ｏ３／ＺｒＯ２の積層構造を積層してナノ−ミックス形態で混合された非晶質ＨｆＡｌＯまたはＺｒＡｌＯを形成することができる。
【００６０】
そこで、図１（ｃ）に示すように、高誘電絶縁膜140上に第３の絶縁膜150を形成する。第３の絶縁膜150は、ＮＡＮＤフラッシュ素子のフローティングゲートとコントロールゲートとの間の誘電体膜の上部酸化膜、キャパシタ製造工程ではキャパシタの下部電極とキャパシタの上部電極との間の層間絶縁膜として用いるために形成され、望ましくは、ＨＴＯ酸化膜で形成することができ、この場合、ＣＶＤ方法（例えば、ＬＰＣＶＤ方法）を用いて１０Å〜５０Åの厚さで形成する。これにより、第２の絶縁膜130、高誘電絶縁膜140及び第３の絶縁膜150からなるＮＡＮＤフラッシュ素子においてＯＫＯ（ここで、「Ｋ」はhigh−k物質を意味する）構造の高誘電体膜160が形成される。
【００６１】
このように、高誘電体膜160は、ＨＴＯ酸化膜からなる第２及び第３の絶縁膜130，150との間に分解温度及び高温での蒸気圧が高い特性を有する上記一般式からなる化１式〜化６式で示された物質のいずれか一つの前駆体を用いて４００℃以上の原子層蒸着法を通じて形成された高密度の非晶質ＨｆＯ２またはＺｒＯ２の単一膜、非晶質ＨｆＯ２／Ａｌ２Ｏ３またはＺｒＯ２／Ａｌ２Ｏ３の積層膜及びＨｆＯ２／Ａｌ２Ｏ３またはＺｒＯ２／Ａｌ２Ｏ３がナノ−ミックス形態で混合された非晶質ＨｆＡｌＯまたはＺｒＡｌＯのいずれか一つの形態の高誘電絶縁膜を含んで形成されることにより、高温での蒸着を通じて後続の高温のアニーリング工程時に薄膜の結晶化度を下げ、結晶粒界通路を減少させてＣＥＴ及び漏洩電流特性を向上させることができ、これを通じて信頼性が高い素子を製作することができる。
【００６２】
次いで、高誘電体膜160の第３の絶縁膜150上に第２の導電膜170を形成する。第２の導電膜170は、ＮＡＮＤフラッシュ素子のコントロールゲートとして用いられるか、またはキャパシタの上部電極として用いるために形成し、ドープトポリシリコン膜、金属膜またはこれらの積層膜で形成することができ、望ましくは、ドープトポリシリコン膜で形成する。この時、第２の導電膜170はＣＶＤ方法で形成することができ、望ましくは、ＬＰＣＶＤ方法を用いて５００Å〜２０００Åの厚さで形成する。一方、第２の導電膜170上には抵抗を下げるために、金属シリサイド層（図示せず）をさらに形成することができる。
【００６３】
その後、通常のエッチング工程で金属シリサイド層、第２の導電膜170、誘電体膜160及び第１の導電膜120を順次パターニングする。これにより、ＮＡＮＤフラッシュ素子における第１の導電膜120からなるフローティングゲート（図示せず）及び第２の導電膜170からなるコントロールゲート（図示せず）を含むゲート（図示せず）が形成される。
【００６４】
一方、第１の導電膜120と第２の絶縁膜130または第２の導電膜170と第３の絶縁膜150が反応して第１の導電膜120と第２の絶縁膜130の界面と第２の導電膜170と第３の絶縁膜150の界面に欠陥（defect）が発生して高誘電体膜160の誘電率が低下するのを防止するために、第２の絶縁膜130の蒸着前及び第３の絶縁膜150の蒸着後にプラズマ窒化（Plasma Nitration）処理をさらに実施し、第１の導電膜120の表面と第３の絶縁膜150の表面に窒化膜（図示せず）を形成することができる。この時、プラズマ窒化処理は、６００℃〜１０００℃の温度でＡｒガスとＮ２ガスを混合した混合ガス雰囲気で急速熱処理工程（Rapid Thermal Process；ＲＴＰ）を用いて実施することができる。
【００６５】
その後、ゲート形成のためのエッチング工程からの損傷を治癒するために、側壁酸化工程をさらに実施することができ、これによりゲート側壁に酸化膜が形成される。
【００６６】
図７は、高誘電絶縁膜のキャパシタンス等価厚（ＣＥＴ）及び漏洩電流特性を示したグラフである。
【００６７】
図７において、「▲」の表示は、高誘電絶縁膜を示し、比較のために提示された他の表示は、これまでによる高誘電絶縁膜を示したものである。
【００６８】
図７を参照すれば、既存の高誘電絶縁膜は、ＣＥＴが低ければ漏洩電流が高く、ＣＥＴが高ければ漏洩電流が低い特性を示した。反面、本発明による高誘電絶縁膜は、ＣＥＴも下げながら漏洩電流も低い特性を示した。特に、点線で示された部分ＡのようにＨｆ：Ａｌの組成比が２４：１であるＨｆＡｌＯを形成した場合、ＣＥＴが約１１２Å、漏洩電流が５Ｅ（−１５）Ａ／μｍ２〜６Ｅ（−１５）Ａ／μｍ２としてＣＥＴ及び漏洩電流特性の側面で最適の結果を示した。上記のように、図７を参照し、分解温度及び高温での蒸気圧が高い特性を有する新たな前駆体を用いて形成された高誘電絶縁膜が、ＣＥＴ特性及び漏洩電流特性を同時に満たすという側面で既存の前駆体を用いて形成された高誘電絶縁膜に比べて優れていることを確認することができ、特に、ＨｆＡｌＯまたはＺｒＡｌＯ薄膜の組成の側面でＡｌに比べてＨｆまたはＺｒの組成が非常に高い２４：１という新たな組成比を獲得し、ＣＥＴも下げながら漏洩電流特性も向上させることができた。
【００６９】
本発明では、説明の便宜のために、４００℃以上の温度から原子層蒸着法により蒸着が可能な前駆体を用いた高誘電絶縁膜を一般的なＮＡＮＤフラッシュメモリ素子の高誘電体膜及びキャパシタ用絶縁膜に適用して説明したが、これに限定されるものではなく、本発明による高誘電絶縁膜は、窒化膜を電子格納膜として用いるソノス（Silicon-Oxide-Nitride-Oxide-Silicon；ＳＯＮＯＳ）構造またはモノス（Metal-Oxide-Nitride-Oxide-Silicon；ＭＯＮＯＳ）構造を有するフラッシュメモリ素子においてブロッキング酸化膜（blockinglayer）としても用いられる。この場合、高誘電絶縁膜は、電子格納膜上に形成される。
【００７０】
本発明は、上記で記述した実施例により限定されるものではなく、互いに異なる多様な形態で具現されることができ、上記実施例は本発明の開示が完全であるようにし、通常の知識を有する者に発明の範疇を完全に知らせるために提供されるものである。従って、本発明の範囲は、本願の特許請求の範囲により理解されなければならない。また、本発明の実施例は、様々な異なる形態で変形されることができ、本発明の範囲が以下で詳述する実施例により限定されるものと解釈されてはならず、当業界で普遍的な知識を有する者に本発明をより完全に説明するために提供されるものと解釈されることが望ましい。
【００７１】
４００℃以上の温度、望ましくは、４５０℃〜５００℃の高温で原子層蒸着法により蒸着が可能な前駆体を用いて高密度を有する非晶質高誘電絶縁膜を形成することにより、後続のアニーリング工程時に高誘電絶縁膜の結晶化度を下げることにより、結晶粒界通路を減少させ、キャパシタンス等価厚（ＣＥＴ）及び漏洩電流特性を向上させて信頼性高い素子を製作することができる。
【００７２】
また、ＨｆＯ２またはＺｒＯ２の高誘電絶縁膜が新たな前駆体を用いて４００℃以上の原子層蒸着法により蒸着が可能になることにより、Ａｌ２Ｏ３の原子層蒸着温度も４００℃以上に高めてＨｆＯ２またはＺｒＯ２とＡｌ２Ｏ３が交互に積層されたラミネート形態またはＨｆＯ２またはＺｒＯ２とＡｌ２Ｏ３がナノ−ミックスされた形態の高密度を有する非晶質高誘電絶縁膜を形成することにより、高誘電絶縁膜の密度をさらに高めて薄膜の電気的特性を向上させることができる。
【００７３】
また、新たな前駆体を用いてＨｆＡｌＯまたはＺｒＡｌＯ薄膜の組成の側面でＡｌに比べてＨｆまたはＺｒの組成が非常に高い２４：１の組成比を獲得し、ＣＥＴも下げながら漏洩電流特性も向上させることができる。
【００７４】
また、最小の工程変更を通じて製造費用を節減しながら素子が要求する電気的な特性を確保することができる。
【産業上の利用可能性】
【００７５】
本発明の活用例として、半導体素子の製造方法に適用出来、特に、キャパシタンス等価厚（Capacitance Equivalent Thickness；ＣＥＴ）及び漏洩電流（leakage current）特性を向上させることができる半導体素子の製造方法に適用出来る。
【符号の説明】
【００７６】
100：半導体基板
110：第１の絶縁膜
120：第１の導電膜
130：第２の絶縁膜
140：高誘電絶縁膜
150：第3の絶縁膜
160：高誘電体膜
170：第２の導電膜
【図１】
2013012746.tif 000009
【図２】
2013012746.tif 000010
【図３】
2013012746.tif 000011
【図４】
2013012746.tif 000012
【図５】
2013012746.tif 000013
【図６】
2013012746.tif 000014
【図７】
2013012746.tif 000015